(57)【特許請求の範囲】
【請求項１】
静電チャックであって、
金属基板と、
前記金属基板上に接着剤層を介して接着される所定の厚さを有するセラミック円板と、
前記セラミック円板の厚さ方向の中央で前記セラミック円板内に埋設された平面状の電極と、
前記電極の上部で、かつ前記電極の外側端部より内側で前記セラミック円板の上面に形成され、前記セラミック円板周辺部のガスシール部の内側境界を画定する冷却ガス溝と、を具備し、
前記平面状の電極が前記冷却ガス溝より外側に延在しており、
前記平面状の電極は第１電極および第２電極からなり、
前記第１電極は、
前記セラミック層の中心に設けられた円板部と、
前記円板部の一部から前記セラミック層の外周端部に向けて延在する第１延在部とからなり、
前記第２電極は、
前記第１電極の前記円板部を挟んで前記第１延在部と反対側に設けられた第２延在部と、
前記第２延在部の外側端部に連結され、前記ガスシール部の下部位置に前記第２電極の最外周部を構成する閉鎖円形環状部とからなり、前記ガスシール部において前記閉鎖円形環状部により提供される静電吸着力が前記ガスシール部からのガス漏れを防止することを特徴とする静電チャック。
【請求項２】
請求項１に記載の静電チャックにおいて、
前記冷却ガス溝は前記セラミック円板の外周端部に沿って環状に設けられ、前記チャックは、さらに、前記冷却ガス溝の底面の複数の位置に開口されたガス供給孔と、前記チャックの中心側の前記セラミック円板の表面においても一円周上の複数の位置に開口されたガス供給孔を具備することを特徴とする静電チャック。
【請求項３】
請求項１に記載の静電チャックにおいて、
前記第１電極は、さらに、
前記第１延在部から両側に前記円板部を囲むようにＣ字状に延在した直径の異なる所定間隔の複数の第１Ｃ形環状部からなることを特徴とする静電チャック。
【請求項４】
請求項３に記載の静電チャックにおいて、
前記第２電極は、さらに、
前記第２延在部から両側にＣ字状に延在し、前記第１電極の複数の第１Ｃ形環状部と噛み合う直径の異なる所定間隔の複数の第２Ｃ形環状部からなることを特徴とする静電チャック。
【請求項５】
静電チャックの製造方法であって、
完成セラミック層の半分の厚さを有する円板状の第１のセラミック材料成形体を用意する工程を具備し、
前記第１のセラミック材料成形体の表面に第１電極および第２電極を形成する工程を具備し、
前記第１電極は、
前記セラミック材料成形体の中心に設けられた円板部と、
前記円板部の一部から前記セラミック材料成形体の外周端部に向けて延在する第１延在部とからなり、
前記第２電極は、
前記第１電極の前記円板部を挟んで前記第１延在部と反対側に設けられた第２延在部と、
前記第２延在部の外側端部に連結され、前記第２電極の最外周部を構成する閉鎖円形環状部とからなり、
完成セラミック層の半分の厚さを有する円板状の第２のセラミック材料成形体を用意する工程を具備し、前記第２のセラミック材料成形体周辺部のガスシール部の内側境界を画定するように前記第２のセラミック材料成形体の表面に冷却ガス溝を有し、
前記第２のセラミック材料成形体を前記第１のセラミック材料成形体上に積層して積層板を形成する工程を具備し、前記第２電極の前記閉鎖円形環状部は、前記ガスシール部の上部に静電吸着力を提供して前記ガスシール部からのガス漏れを防止するように、前記積層板内で前記冷却ガス溝より外側に延在し、
前記積層板全体を焼成してセラミック層を完成させる工程を具備し、
前記完成したセラミック層を接着剤層により金属基板上に接着する工程を具備することを特徴とする静電チャックの製造方法。
【請求項６】
請求項５に記載の方法において、前記接着剤層は柔軟性を有することを特徴とする方法。
【請求項７】
静電チャックであって、
ウェハを支持するよう構成された上面を有する円板状のセラミック層を具備し、
前記セラミック層の厚さ方向の中央に位置し、前記セラミック層の上面とほぼ平行に配向された第１の平面状の電極を具備し、前記第１の平面状の電極は、
前記セラミック層の中心に配置された円形部を含み、
前記円形部から前記セラミック層の外周端部に向けて延在する直線部を含み、
前記直線部から延在し前記円形部の中心からの半径距離が次第に増大する複数のＣ形部を含み、それぞれが円形部の中心から一定の距離を保ち、
前記第１の平面状の電極と同一平面上に画定され、前記第１の平面状の電極の直線部とＣ形部との間に画定された部分と、前記第１の平面状の電極の直線部とＣ形部とを取り囲むよう画定された外側閉鎖環状部とからなる第２の平面状の電極を具備し、
前記第１の平面状の電極と前記第２の平面状の電極とは互いに物理的に接触せず、
さらに、前記円板状のセラミック層の上面には、前記外側閉鎖環状部の外側周辺端より内側に冷却ガス溝が形成され、
前記外側閉鎖環状部は、該冷却ガス溝を越えて延在し、
前記冷却ガス溝は、前記円板状のセラミック層の外周においてガスシール部の内側境界を画定し、
前記ガスシール部において前記外側閉鎖環状部により提供される静電吸着力が前記ガスシール部からのガス漏れを防止することを特徴とする静電チャック。
【請求項８】
請求項７に記載の静電チャックにおいて、前記第２の平面状の電極の外側閉鎖環状部は、前記円板状のセラミック層の外周端部の約１ｍｍ内側に放射状に延在することを特徴とする静電チャック。
【請求項９】
請求項７に記載の静電チャックにおいて、前記第１の平面状の電極と前記第２の平面状の電極が、約１０〜２０μｍの厚さのタングステンからなることを特徴とする静電チャック。
【請求項１０】
請求項７に記載の静電チャックにおいて、前記第１の平面状の電極の円形部の直径は約３０ｍｍであり、前記第１の平面状の電極の複数のＣ形部、前記第１の平面状の電極の直線部、および前記第２の平面状の電極の部分は、平均約５ｍｍの幅を有することを特徴とする静電チャック。
【請求項１１】
請求項１０に記載の静電チャックにおいて、前記第１の平面状の電極の各部と前記第２の平面状の電極の各部間には約１ｍｍの隙間を保つことを特徴とする静電チャック。
【請求項１２】
請求項７に記載の静電チャックにおいて、前記第１の平面状の電極の総面積は、前記第２の平面状の電極の総面積とほとんど等しいことを特徴とする静電チャック。
【発明の詳細な説明】
【０００１】
【発明の属する技術分野】
本発明は、半導体製造用エッチング装置などに用いられる静電チャックおよびその製造方法に関する。
【０００２】
【従来の技術】
半導体製造プロセスにおいては、絶縁膜形成、拡散工程および露光リソグラフィ工程などと共にエッチング工程が複数回行われる。このエッチング工程としては、ウェットエッチングとドライエッチングの２種類があるが、ドライエッチングは、例えば図４に示すようなプラズマエッチング装置を用いて実施される。すなわち、エッチング装置の処理チャンバ１１内のチャック１２上に半導体ウェハＷを保持した状態で、導入口１３より前記チャンバ１１内に反応ガスを導入し、同時に下部電極を兼ねる前記チャック１２と上部電極１４間に高周波電力１５を印加して前記処理チャンバ１１内にプラズマを発生させることにより、プラズマ中のラジカルによる化学的反応や加速されたイオンなどにより半導体ウェハＷ、より詳しくは半導体ウェハＷそれ自体や、ウェハＷ上の図示しない絶縁膜などがエッチングされる。
【０００３】
このようなドライエッチングにおいて、半導体ウェハＷは前記のようにチャック１２上に保持される。そのチャック１２として、最近、真空プラズマ処理装置において、優れた特性を示すことから静電チャックが指定される。
静電チャックは、被吸着体とチャック間に静電吸着力を発生させて被吸着体をチャックに吸着させるものである。静電吸着力は、クーロン力と、いわゆるジョンセン・ラーベック（Ｊｏｈｎｓｅｎ−Ｒａｈｂｅｋ）力の２種類よりなる。
この静電チャックには２つの型がある。１つは、図５に示すように、誘電体２１中にプラス電極２２のみを形成し、装置とプラズマ電位をマイナス極とした単極型である。もう１つは、図６に示すように、誘電体３１中にプラス電極３２とマイナス電極３３の２つの電極を形成した双極型である。
【０００４】
図７は、従来の実際の静電チャックの一例を示す断面図である。この静電チャックは、円板状アルミ電極４１の表面に誘電体としてアルマイト膜４２を５０〜６０μｍと薄く形成して構成される。このアルマイト膜４２は、その上に半導体ウェハＷが載置される材料である。また、アルマイト膜４２で覆われたアルミ電極４１の表面には、該電極の円周方向に延びた冷却ガス溝４３が形成される。この冷却ガス溝４３には、アルマイト膜４２およびアルミ電極４１を貫通する図示しないガス供給孔より冷却ガスとしてヘリウムガスが供給される。溝４３に供給されたヘリウムガスは、溝４３内を流れて溝４３内に充満した後、アルマイト膜４２表面の粗面により該アルマイト膜４２と半導体ウェハＷ間に形成された微細な隙間を介してアルマイト膜４２と半導体ウェハＷ間の界面の全面に沿って拡散し、それによって半導体ウェハＷを冷却する。図４の装置によるドライエッチングにおいて、半導体ウェハＷの温度はエッチング特性に大きな影響を与える。前記ヘリウムガスを熱伝導媒体として半導体ウェハＷを３０°Ｃ〜６０°Ｃに冷却することにより、エッチング特性、特に均一性が向上する。
【０００５】
しかるに、上記のような従来の静電チャックでは、エッチング後、半導体ウェハＷがチャック上から除去されたとき、図４のチャンバ１１内に浮遊していたかさもなければ投与された反応生成物がアルマイト膜４２の表面に付着して静電吸着力が弱くなる欠点があった。また、反応生成物がアルマイト膜４２の表面に付着すると、該アルマイト膜４２と半導体ウェハＷ間の隙間が増えてアルミ電極４１の外周端部からヘリウムガスの漏れが発生するので、該ヘリウムガスによる半導体ウェハＷの冷却が不十分となり、エッチング特性が悪化する問題点があった。さらに、エッチング中に半導体ウェハＷの端部を回って到達した反応性のガスやイオンによりアルマイト膜４２が劣化するので、静電吸着力も弱くなる。
【０００６】
そこで、図８に示すように、誘電体としてセラミック層を使用した静電チャックが考えられた。この静電チャックは、円板状金属基板５１上に接着剤層５２によってセラミック層５３を接着したもので、このセラミック層５３中に高融点電極５４が埋設される。この構成では、静電吸着力を増大させるという観点から、電極５４は、セラミック層５３中に、その表面寄りに配置されている。具体的には、例えば、セラミック層５３の厚さを１ｍｍとすると、セラミック層５３の表面より０．３ｍｍ、セラミック層５３の下面より０．７ｍｍの位置に電極５４が埋設される。また、セラミック層５３の表面には、図７の静電チャックと同様に、セラミック層５３の円周方向に延びた冷却ガス溝５５が形成される。この溝５５は、ヘリウムガスの流れを考慮すると、ある程度の深さが必要である。したがって、セラミック層５３の表面寄りに配置した電極５４の形成位置に前記溝５５を形成すると、溝５５の底部と電極５４との距離が短かくなり、セラミック層５３の絶縁耐圧が不十分となる。そこで、この例では、セラミック層５３の端部から１〜２ｍｍ内側の位置に溝５５が形成され、その溝５５より内側に電極５４が形成されている。
【０００７】
しかるに、上記の静電チャックでは、セラミック層５３と線熱膨張係数の異なる電極５４がセラミック層５３内に、その表面側に寄って配置されているため、電極５４内のセラミック層５３を焼成で形成すると、セラミック層５３が反ってしまうという問題点が頻繁に起こる。また、溝５５に供給されたヘリウムガスのセラミック層５３端部からの漏れは、溝５５とセラミック層５３端部間の、セラミック層５３と半導体ウェハＷの密着部により防止されるが、この密着部の距離（シール距離）が１〜２ｍｍと短いため、ガス漏れが発生することがあった。
【０００８】
このガス漏れを防止するために、図９に示すように、溝５５をセラミック層５３の端部から３〜１０ｍｍ程度内側に形成して、シール距離を大きくとることも行われている。しかし、この場合は、セラミック層５３端部から内側の溝５５より更に内側に電極５４が形成されることになって、電極５４の面積が効果的に小さくなり、ヘリウムガスをシールする部分において充分な静電吸着力を得られなくなるという問題点があった。
【０００９】
また、従来の静電チャックには、ウェハＷを吸着してエッチング等の処理が終了した後にこのウェハＷを離脱させる時に必ずしも容易に離脱、すなわち“デチャック”することが出来ないものが多くある。場合によっては、ウェハＷの離脱にかなりの時間がかかる。
【００１０】
【発明が解決しようとする課題】
本発明は、従来技術による構成に関連する問題を克服し、セラミック層の反りおよび冷却ガスの漏れを防止し、しかも静電吸着力を大きくすると同時に離脱にも時間を要しない静電チャックおよびその製造方法を提供することを目的とする。
【００１１】
【課題を解決するための手段】
本発明は、金属基板上に接着剤層を介して所定厚さの円板状のセラミック層が接着され、このセラミック層の厚さ方向の中央で該セラミック層内に平面状の電極が配置され、この電極の外側端部より内側で、かつ電極の上部で前記セラミック層の表面に冷却ガス溝が形成され、この冷却ガス溝より外側に前記電極が延在していることを特徴とする静電チャックを提供する。
【００１２】
また、本発明の別の態様は、完成セラミック層の約２分の１の厚さを有する円板状の第１のセラミック材料成形体を用意する工程と、前記第１のセラミック材料成形体の表面に電極を形成する工程と、完成セラミック層の約２分の１の厚さであり、かつ前記電極より内側位置で表面に冷却ガス溝を有する円板状の第２のセラミック材料成形体を用意する工程と、前記第２のセラミック材料成形体を前記第１のセラミック材料成形体上に積層し、全体を焼成してセラミック層を完成させる工程と、完成したセラミック層を接着剤層により金属基板上に接着する工程とを具備することを特徴とする静電チャックの製造方法を提供する。
【００１３】
【発明の実施の形態】
次に、添付図面を参照して本発明による静電チャックおよびその製造方法の実施の形態を詳細に説明する。本発明の静電チャックはドライエッチング装置に使用される。ドライエッチング装置の全体的構成は図４に示す。そこで、ドライエッチング装置の全体的構成の説明は省略し、以下静電チャックのみ詳細に説明する。
【００１４】
図１は、本発明の実施の形態の静電チャックを示す断面図である。この図に示すように、本実施の形態の静電チャックにおいては、円板状金属基板６０上に接着剤層７０を介して所定厚さの円板状のセラミック層８０が接着される。このセラミック層８０内には、該セラミック層８０の表面と平行に例えばタングステンからなる平面状の電極９０が埋設される。この際、電極９０は、セラミック層８０の厚さの２分の１の深さに、すなわち厚さ方向の中央で該セラミック層８０内に形成される。
【００１５】
この電極９０の平面図を図２に示す。この電極９０は、第１電極９１と第２電極９２とからなる。したがって、本実施の形態の静電チャックは、図６に示す双極型である。第１電極９１は、セラミック層８０の中心に設けられた円板部９１ａと、この円板部９１ａの一部からセラミック層８０の外周端部に向けて直線的に延びた直線部９１ｂとからなる。第１電極９１は、さらに、この直線部９１ｂから両側に前記円板部９１ａを囲むように“Ｃ”字状に延在した直径の異なる所定間隔の複数の“Ｃ形”環状部９１ｃとからなる。第２電極９２は、前記第１電極９１の円板部９１ａを挟んで第１電極９１の直線部９１ｂの反対側に位置し、第１電極９１の複数の“Ｃ形”環状部９１ｃを補完するように配置された直線部９２ｂと、この直線部９２ｂから両側に“Ｃ”字状に延在し、前記第１電極９１の複数のＣ形環状部９１ｃと噛み合う直径の異なる所定間隔の複数のＣ形環状部９２ｃとからなる。また、電極９２は、前記直線部９２ｂの外側端部に連結され、電極の最外周部を構成する円形環状部９２ｄからなる。
【００１６】
図１に戻って、セラミック層８０の表面には、冷却ガス溝８１が形成される。この冷却ガス溝８１は、図３の平面図に示すように、セラミック層８０の外周端部に沿って環状に設けられる。しかも、この溝８１は、図１に示すように、前記電極９０の外周端部より内側で、かつ電極９０の上部に形成される。したがって、電極９０は、溝８１の下部を通って、溝８１の外側に、セラミック層８０の外周側面近くまで延在している。
【００１７】
この溝８１の底面には、図３に示すように、円周方向の複数の位置においてガス供給孔８２が開口する。また、セラミック層８０の中心側表面にも、一円周上の複数の位置にガス供給孔８３が開口する。これらガス供給孔８２，８３は、セラミック層８０、接着剤層７０および基板６０を通って、基板６０の下面まで延びる。基板６０の下面から冷却ガス、例えばヘリウムガスが供給される。ガス供給孔８２，８３に供給されたヘリウムガスは、溝８１の底面およびセラミック層８０の中心表面から噴出し、セラミック層８０の外周部と中心から、セラミック層８０と図１に示す半導体ウェハＷ間の界面全体に拡散し、半導体ウェハＷを冷却する。
【００１８】
以上のような本実施の形態の静電チャックによれば、セラミック層８０と線熱膨張係数の異なる高融点金属からなる電極９０がセラミック層８０の厚さ方向の中央で該セラミック層８０に配置されている。したがって、電極９０埋設のセラミック層８０を焼成で形成しても、このセラミック層８０が反ることがなく、セラミック層８０を平坦に形成できる。そして、セラミック層８０の平坦性が向上すれば、半導体ウェハＷの吸着性が向上することは勿論のこと、半導体ウェハＷのエッチング特性（例えば、均一性）を向上させることができる。
【００１９】
また、電極９０の外側端部より内側で、かつ電極９０の上部で冷却ガス溝８１が形成されている。したがって、電極９０は溝８１の外側、すなわちガスのシール部まで延びている。したがって、シール部においても電極９０により矢印で示すように静電吸着力が作用するようになり、この静電吸着力でシール部からのガス漏れを防止できる。そして、ガス漏れを防止できれば、半導体ウェハＷの冷却が改善され、ウェハ上で測定される中心から端までの均一性などのエッチング特性が向上する。
【００２０】
さらに、電極９０をセラミック層８０の厚さ方向の中央（深い位置）に配置することにより、溝８１が電極９０の上部に位置しても、この溝８１の深さを充分とることができ、ヘリウムガスの流れが良好となり、半導体ウェハＷを良好に冷却できる。また、溝８１を電極９０の上部に形成できれば、溝８１をセラミック層８０の内側位置に設けてシール部の距離それ自体を長くとって、ガス漏れをより確実に防止できるとともに、電極面積が溝８１の位置によって狭くなることも防止できる。加えて、電極９０がセラミック層８０の深い位置にあっても、前記のようにシール部でも静電吸着力が作用するので、静電吸着力を充分に確保することができる。
【００２１】
さらに、電極９０の第１および第２電極９１，９２を図２のパターンとすることにより、第１および第２電極９１，９２を同一面積で、セラミック層８０の全面に均一に形成することができ、セラミック層８０の全体で均一な静電吸着力を得ることができる。さらに、セラミック層８０の面積に対する電極９１の面積の比率も高めることができ、静電吸着力を増大させることができる。さらに、本発明のＥＳＣを使用すれば、従来のドーナツ状やクシ歯状のパターンを使用したＥＳＣと比較して、処理後のウェハの離脱すなわち“デチェッキング”性能が向上する。
これは従来のパターン形状では第１電極と第２電極との面積比が不均一で、したがって、電荷の偏在が起こり、離脱性能を低下させていた。
【００２２】
実施例
基板６０は、例えばアルミニウム６０６１を用いて形成するのが好ましい。この基板６０には、図４の装置のチャンバ１１内にプラズマを発生させるために高周波（ＲＦ）電力が供給される。高周波電力は、周波数１〜４０ＭＨｚ、電力１５〜３０００Ｗの範囲が使用される。
接着剤層７０としては、適当な、柔軟性を有する、好ましくは有機系接着剤が使用される。基板６０上に柔軟性を有する有機系接着剤でセラミック層８０を接着することにより、線熱膨張係数の相違による差応力が引き起こすセラミック層８０のひび割れを防止できる。
【００２３】
セラミック層８０は、アルミナ、例えば、窒化アルミ又はマグネシアに導電性を有する添加物を加えて形成される。本実施例ではＡｌ2 Ｏ3 を主成分とし、ＴｉＯ2 とガラス焼成助材を添加物とする材料より形成される。ＴｉＯ2 は、静電吸着力発生用の電荷を電極９０からセラミック層８０の表面まで浮き上がらせるためにセラミック層８０に僅かに導電性をもたせるために添加される。セラミック層８０の抵抗率は、１０１１〜１０１２〔Ω／ｃｍ〕の範囲内、好ましくは１．０〜２．０×１０11〔Ω／ｃｍ〕となるよう選択される。
【００２４】
セラミック層８０の直径は、半導体ウェハＷの直径より僅かに小さい大きさとし、厚さは絶縁破壊と高周波電力のエネルギ損失を考慮して１ｍｍ程度の厚さに設定する。また、セラミック層８０の面粗さはＲａ≒０．８μｍ、平面度は５ミクロン以下である。セラミック層８０の表面外周端部には０．２〜０．２５ｍｍの面取りが形成される。
【００２５】
冷却ガス溝８１は、セラミック層８０の外周端部より５ｍｍ内側に幅１ｍｍ、深さ０．２５ｍｍで形成される。冷却ガス溝８１の底面には、円周方向に４５°間隔で８個、ガス供給孔８２が形成される。セラミック層８０の中心側表面には、直径０．３５ｍｍの円周上に９０°間隔に４個、ガス供給孔８３が形成される。冷却ガス溝８１の底面のガス供給孔８２は直径０．３２ｍｍ、セラミック層８０の中心側表面のガス供給孔８３は直径０．３５ｍｍである。セラミック層８０の中心側表面のガス供給孔８３は半導体ウェハＷリフト用のピンの挿通孔を兼ねるため、溝８１底面のガス供給孔８２より僅かに大きく形成される。
【００２６】
電極９０（第１、第２電極９１，９２から構成される）は、厚さ１０〜２０μｍのタングステンからなる。この電極９０は、セラミック層８０より半径で約１ｍｍ小さく形成され、厚さ１ｍｍのセラミック層８０の表面から０．５ｍｍ、下面から０．５ｍｍ、すなわちセラミック層８０の厚さ方向の中央に配置される。
【００２７】
図２の第１電極９１の円板部９１ａは直径３０ｍｍである。第１電極９１の直線部９１ｂおよび第２電極９２の直線部９２ｂは幅が約６．０ｍｍである。連続的に増大する直径を有する第１電極９１のＣ形環状部９１ｃは７本あり、連続的に増大する直径を有する第２電極９２のＣ形環状部９２ｃも７本ある。第２電極９２の円形環状部９２ｄは最外周に１本設けられる。第１電極９１のＣ形環状部９１ｃの各々、第２電極９２のＣ形環状部９２ｃの各々および円形環状部９２ｄはごく僅かずつ幅が異なるが、幅は平均で５．０ｍｍである。第１電極９１の各部と第２電極９２の各部間の隙間は１．０ｍｍである。第１電極９１の総面積は１２８．３ｃｍ2 、第２電極９２の総面積は１２８．４ｃｍ2 でほぼ同一と言える。
【００２８】
〈製造方法〉
セラミック層８０の半分の厚さを有する円板状の第１のセラミック材料成形体を用意する。この第１のセラミック材料成形体の表面にスクリーン印刷法で電極を形成する。セラミック層８０の半分の厚さであり、かつ前記電極より内側位置で表面に冷却ガス溝を有する円板状の第２のセラミック材料成形体を用意し、この第２のセラミック材料成形体を前記第１のセラミック材料成形体上に積層し、圧着する。その後、全体を焼成しセラミック層８０を完成させる。このとき、電極がセラミック層８０の厚さ方向の中央に位置するため、反りは発生しない。その後、セラミック層８０を接着剤層７０によりアルミ基板６０上に接着する。
【００２９】
〈他の応用例〉
上記の説明では、本発明の静電チャックをドライエッチング装置に応用した場合を説明したが、本発明の静電チャックは、例えばターゲットなどのＣＶＤ装置などにも利用できる。また、半導体ウェハ以外の、例えばセラミック基板などの被吸着体の静電吸着用チャックとして利用することができる。
【００３０】
以上詳細に説明したように本発明の静電チャックおよびその製造方法によれば、セラミック層の反りを防止することができる。さらに、冷却ガスの漏れを防止することができるとともに、静電吸着力を大きくすることができる。
【図面の簡単な説明】
【図１】  本発明による静電チャックの実施の形態を示す断面図。
【図２】  図１の静電チャックの電極平面図。
【図３】  図１の静電チャックのセラミック層平面図。
【図４】  ドライエッチング装置を示す概略図。
【図５】  単極型静電チャックを示す概略図。
【図６】  双極型静電チャックを示す概略図。
【図７】  従来の第１の静電チャックを示す断面図。
【図８】  従来の第２の静電チャックを示す断面図。
【図９】  従来の第３の静電チャックを示す断面図。
【図１】
0004402862.tif 000002
【図２】
0004402862.tif 000003
【図３】
0004402862.tif 000004
【図４】
0004402862.tif 000005
【図５】
0004402862.tif 000006
【図６】
0004402862.tif 000007
【図７】
0004402862.tif 000008
【図８】
0004402862.tif 000009
【図９】
0004402862.tif 000010